(57)【要約】      （修正有）【課題】滑り止め機能がよく、構造が安定で、安全性が高い滑り止めカーペットを提供する。【解決手段】シリコーンゴム底部を有する滑り止めカーペット１００は、上から順に、糸層１、基布層２、乳剤層３、接合剤層４、不織布層５、及びシリコーンゴム層６を含む。シリコーンゴムを滑り止め材料として利用し、シリコーンゴムは、吸着性が高く、熱安定性がよく、化学的性質が安定で、水と溶剤に不溶で、毒性と匂いがないというメリットを有し、機械強度が比較的高い。【選択図】図１
0003214586.tif 000002
【実用新案登録請求の範囲】
【請求項１】
滑り止めカーペットにおいて、上から順に、糸層、基布層、乳剤層、接合剤層、不織布層、及びシリコーンゴム層を含む、
ことを特徴とするシリコーンゴム底部を有する滑り止めカーペット。
【請求項２】
前記糸層の材質は、ポリプロピレン、ナイロン、又はポリエステルである、
ことを特徴とする請求項１に記載のシリコーンゴム底部を有する滑り止めカーペット。
【請求項３】
前記ポリプロピレン、ナイロン、及びポリエステルの繊度は３〜３０ｄｐｆで、前記糸層の単位面積あたりの重量は４００〜３０００ｇ／ｍ２である、
ことを特徴とする請求項２に記載のシリコーンゴム底部を有する滑り止めカーペット。
【請求項４】
前記糸層は前記基布層の上にタフトされる、
ことを特徴とする請求項２に記載のシリコーンゴム底部を有する滑り止めカーペット。
【請求項５】
前記基布層の材質はポリプロピレン又はポリエステルで、前記基布層の単位面積あたりの重量は６０〜１５０ｇ／ｍ２である、
ことを特徴とする請求項１に記載のシリコーンゴム底部を有する滑り止めカーペット。
【請求項６】
前記乳剤層は均一に前記基布層の下に塗布され、前記乳剤層の材質は水性ＥＶＡ又は水性ＳＢＲで、前記乳剤層の乾燥コロイド単位面積あたりの重量は３０〜１５０ｇ／ｍ２である、
ことを特徴とする請求項５に記載のシリコーンゴム底部を有する滑り止めカーペット。
【請求項７】
前記接合剤層の材質は、ＰＥ、ＥＶＡ、ＰＯ、ＳＢＲ、ＰＶＣ、アスファルト、又はＰＵである、
ことを特徴とする請求項１に記載のシリコーンゴム底部を有する滑り止めカーペット。
【請求項８】
前記不織布層の材質はポリプロピレン又はポリエステルで、前記不織布層の単位面積あたりの重量は６０〜８００ｇ／ｍ２である、
ことを特徴とする請求項７に記載のシリコーンゴム底部を有する滑り止めカーペット。
【請求項９】
前記シリコーンゴム層の底面に滑り止め用の凸部が形成され、前記シリコーンゴム層の単位面積あたりの重量は２０〜２００ｇ／ｍ２である、
ことを特徴とする請求項１に記載のシリコーンゴム底部を有する滑り止めカーペット。
【考案の詳細な説明】
【技術分野】
【０００１】
本考案は、カーペットの技術分野に関し、より具体的には、シリコーンゴム底部を有する滑り止めカーペットに関する。
【背景技術】
【０００２】
生活レベルが良くなるに従って、カーペットは、社会と家庭などの様々な所で利用され、外観設計が美観で、歩く又は座る時に柔軟で使い心地がよく、仕事環境を最適化し、生活品質を向上させる。市販の滑り止めカーペットは、ゴム、ホットメルト、アクリル接着剤、ＰＶＣ材料などを滑り止め層として用いる。これらの滑り止め層は各自の欠点を有する。ゴム滑り止め層は、紫外線に影響され、化学構造が破壊されやすく、ゴム劣化し、品質が硬くて脆くなり、滑り止め効果が低下する。ホットメルト滑り止め層は、熱可塑性材料で、温度に影響され、日光暴露又は高温なところに近づけると、変形し、滑り止め効果が低下する。アクリル接着剤滑り止め層は、耐炎性が悪く、燃えやすく、安全対策の落とし穴である。ＰＶＣ滑り止め層は、滑り止め効果がよくない。また、ＰＶＣ滑り止め層は、防水性がよいが、換気性が悪く、床の湿気が発揮しにくく、床環境（細菌の増殖、床損傷など）に影響を与える。
【０００３】
従って、品質が安定で、安全快適な滑り止めカーペットが要求される。
【考案の概要】
【考案が解決しようとする課題】
【０００４】
本考案は、上述のような事情に鑑みてなされたものであり、滑り止め性能がよく、構造が安定で、安全性が高いシリコーンゴム底部を有する滑り止めカーペットを提供することを目的とする。
【課題を解決するための手段】
【０００５】
本考案に係るシリコーンゴム底部を有する滑り止めカーペットは上から順に、糸層、基布層、乳剤層、接合剤層、不織布層、及びシリコーンゴム層を含む。
【０００６】
前記糸は、基布にタフトされ、基布の表面にループパイル、カットパイル、またはループパイルとカットパイルの混合などのカーペット表面スタイルを形成する。糸層には、ポリプロピレン、ナイロンなどの材質が用いられる。基布層は、ポリプロピレンまたはポリエステルの基布で、基布層の表面にある糸は、利用者に踏まれる又は座られる際、柔らかさ、気持ち良さを享受する。基布層の底面には、乳剤が塗布され、基布層の底面にある糸をその底面に固定する。基布層と不織布層との粘着をより良くすべく、接合剤層は、ＰＥ、ＥＶＡ、ＰＶＣ、アスファルト、又はＰＵなどの材質が利用される。シリコーンゴム層は、ゴムパッチ（rubber patch）方法で不織布層に結合され、シリコーンゴム凸部が形成され、滑り止め効果を有する。
【０００７】
前記糸層の材質は、ポリプロピレン、ナイロン、又はポリエステルであることが好ましい。これらの材質は、糸層の材質として各自のメリットを有する。ポリプロピレンは、水を吸着せず、水性汚れを粘着しにくく、洗濯しやすい。ナイロンは、強靭で、弾性を有し、使用に耐える。ポリエステルは、高い強度を有し、かさだか性を有し、エコで環境に優しく、幅広く用いられる材料である。
【０００８】
ポリプロピレン、ナイロン、及びポリエステルの繊度は、３〜３０ｄｐｆであり、６〜１２ｄｐｆが好ましい。糸層の単位面積あたりの重量は、４００〜３０００ｇ／ｍ２である。
【０００９】
糸層は、前記基布層の上にタフトされることが好ましい。
【００１０】
基布層の材質は、ポリプロピレン又はポリエステルであることが好ましい。基布層の単位面積あたりの重量は、６０〜１５０ｇ／ｍ２で、８０〜１２０ｇ／ｍ２が好ましい。この好ましい範囲は、糸層が基布層の上にタフトされることで、寸法の安定と基布層の強度とが平衡的な範囲である。
【００１１】
乳剤層は、均一に前記基布層の下に塗布されることが好ましい。乳剤層の材質は、水性ＥＶＡ又は水性ＳＢＲで、乳剤層の乾燥コロイド単位面積あたりの重量は３０〜１５０ｇ／ｍ２である。
【００１２】
接合剤層の材質は、ＰＥ、ＥＶＡ、ＰＯ、ＳＢＲ、ＰＶＣ、アスファルト、又はＰＵであることが好ましい。接合剤層の単位面積あたりの使用量は１５０〜２０００ｇ／ｍ２である。材質性能差により、ＰＥ、ＥＶＡ、ＰＯ及びＰＵの単位面積あたりの使用量は、１５０〜３００ｇ／ｍ２で、ＳＢＲ、ＰＶＣ及びアスファルトの単位面積あたりの使用量は、８００〜２５００ｇ／ｍ２である。
【００１３】
不織布層の材質は、ポリプロピレン又はポリエステルで、不織布層の単位面積あたりの重量は６０〜８００ｇ／ｍ２である。
【００１４】
シリコーンゴム層の底面には、滑り止め用の凸部が形成され、シリコーンゴム層の単位面積あたりの重量は、２０〜２００ｇ／ｍ２である。
【考案の効果】
【００１５】
本考案に係るシリコーンゴム底部を有する滑り止めカーペットは、カーペット表面がタフト技術を利用し、柔軟で使い心地がよく、美観と耐用性を備える。接着剤層は、耐衝撃、安定性、よい絶縁性と耐炎性を有する。不織布層は、良好な防湿、通気性、摩擦に強い性能を有し、カーペットの安定性と柔軟性を向上させる。底部にあるシリコーンゴム層は、滑り止め性能を有し、シリコーンゴム凸部は、床との摩擦力を増加させ、よい滑り止め効果を有する。シリコーンゴム層は、ゴムパッチ方法で不織布層に形成されたシリコーンゴム凸部で、不織布層にゴムパッチ方法でシリコーンゴムを形成していない空間（凹部）はカーペットの換気性を向上させ、細菌の増殖を有効に減少させる。上記の効果とメリットで、本考案のシリコーンゴム底部を有する滑り止めカーペットは、カーペットの各使用性能を大幅に向上させる。
【図面の簡単な説明】
【００１６】
【図１】本考案の実施の形態に係る滑り止めカーペットの構造概略図である。
【考案を実施するための形態】
【００１７】
以下、本考案の実施例の図面を参照して、実施例の技術態様を明確且つ完全に説明する。当業者が、本考案の原理と技術思想の範囲内において、これらの実施形態に対し、さまざまな変更、修正、差し替え、変形を加えても、いずれも本考案の保護範囲内に含まれる。
【００１８】
図１に示すように、１は糸層で、２は基布層で、３は乳剤層で、４は接合剤層で、５は不織布層で、６はシリコーンゴム層である。
【００１９】
滑り止めカーペット１００は、上から順に、糸層１、基布層２、乳剤層３、接合剤層４、不織布層５、及びシリコーンゴム層６を含む。
【００２０】
糸はポリプロピレン、ナイロンなどの材質を用いて基布層２に織られ、基布層２の表面にある糸は利用者に踏まれ、柔軟で心地よく使用される。基布層２の底面に乳剤が塗布され、基布層２の底面にある糸をその底面に固定し、基布層２と不織布層５との粘着に容易である。接合剤層４には、ＰＥ、ＥＶＡ、ＰＶＣ、アスファルト、又はＰＵ材質の接着ゴムが利用され、シリコーンゴム層６は、ゴムパッチ方法で不織布層５に結合され、シリコーンゴム凸部が形成され、滑り止め効果がある。
【００２１】
糸層１の材質は、ポリプロピレン、ナイロン、又はポリエステルであることが好ましい。これらの材質は、糸層１の材質として各自のメリットを有する。ポリプロピレンは、水を吸着せず、水性汚れを粘着しにくく、洗濯しやすい。ナイロンは、強靭で、弾性を有し、使用に耐える。ポリエステルは、高い強度と弾性回復性を有し、かさだか性を有し、エコで環境に優しく、幅広く用いられる材料である。
【００２２】
ポリプロピレン、ナイロン、及びポリエステルの繊度は、３〜３０ｄｐｆであり、６〜１２ｄｐｆが好ましい。糸層１の単位面積あたりの重量は、４００〜３０００ｇ／ｍ２である。
【００２３】
糸層１は、前記基布層２の上にタフトされることが好ましい。
【００２４】
基布層２の材質は、ポリプロピレン又はポリエステルであることが好ましい。基布層２の単位面積あたりの重量は、６０〜１５０ｇ／ｍ２で、８０〜１２０ｇ／ｍ２が好ましい。
【００２５】
乳剤層３は、均一に前記基布層２の下に塗布されることが好ましい。乳剤層３の材質は、水性ＥＶＡ又は水性ＳＢＲで、乳剤層３の乾燥コロイド単位面積あたりの重量は、３０〜１５０ｇ／ｍ２である。
【００２６】
接合剤層４の材質は、ＰＥ、ＥＶＡ、ＰＯ、ＳＢＲ、ＰＶＣ、アスファルト、又はＰＵであることが好ましい。接合剤層４の単位面積あたりの使用量は、１５０〜２０００ｇ／ｍ２である。ＰＥ、ＥＶＡ、ＰＯ及びＰＵの単位面積あたりの使用量は、１５０〜３００ｇ／ｍ２で、ＳＢＲ、ＰＶＣ及びアスファルトの単位面積あたりの使用量は、８００〜２５００ｇ／ｍ２である。
【００２７】
不織布層５の材質は、ポリプロピレン又はポリエステルで、不織布層５の単位面積あたりの重量は６０〜８００ｇ／ｍ２である。
【００２８】
シリコーンゴム層６の底面には、滑り止め用の凸部が形成され、シリコーンゴム層６の単位面積あたりの重量は、２０〜２００ｇ／ｍ２である。
前記糸層１は、タフトされたループパイル層、タフトされたカットパイル層、またはタフトされたループパイルとカットパイルの混合層であり、糸層１のタフト方式とタフト規格を変更しても、本考案の滑り止めカーペット１００の構造と近い構造も本考案の保護範囲内に含まれる。
【００２９】
本考案のカーペットの製造工程は以下のとおりである。カーペット製織装置で糸が基布層２に織られ、基布層２の裏面に乳剤が塗布され、糸が基布層２に固定されてカーペットが形成される。シリコーンゴム層６は、ゴムパッチ方法で不織布層５の一面に結合され、不織布層５の他面は接着剤層でカーペットの裏面に貼り合わされ、切り取られて各寸法の滑り止めカーペット１００が形成される。
【００３０】
本考案のシリコーンゴム底部を有する滑り止めカーペット１００は、床（床板、グランドタイルなど）との摩擦力を有効に増加させ、使用中にカーペットの滑りを防ぐ。使用中にシリコーンゴムの安定性がよく、転移が発生せず、床材料にも損傷を与えない。
【００３１】
シリコーンゴムは、その化学的組成と物理的構造のため、他の材料が代替できない特性を有し、具体的には、吸着性が高く、熱安定性がよく、化学的性質が安定で、水と溶剤に不溶で、毒性と匂いがないというメリットを有し、機械強度が比較的高い。シリコーンゴム層６は、滑り止め効果に力強い保障を提供する。
【符号の説明】
【００３２】
１…糸層、２…基布層、３…乳剤層、４…接合剤層、５…不織布層、６…シリコーンゴム層、１００…滑り止めカーペット
【図１】
0003214586.tif 000003